x
КОМПОЗИЦИИ ДЛЯ УМЕНЬШЕНИЯ КОЛИЧЕСТВА NO ПРЕДНАЗНАЧЕННЫЕ ДЛЯ ИСПОЛЬЗОВАНИЯ В СПОСОБАХ FCC С ЧАСТИЧНЫМ СЖИГАНИЕМ

x
x
2
2
3
1. Способ уменьшения в выбросах содержания NO и восстановленных соединений азота газовой фазы, выпускаемых из зоны регенерации в ходе проведения крекинга в псевдоожиженном слое катализатора углеводородного исходного сырья до получения более низкомолекулярных компонентов, при этом упомянутый способ включает в ходе реализации способа крекинга в псевдоожиженном слое катализатора (FCC), где зона регенерации установки крекинга в псевдоожиженном слое катализатора (FCCU) функционирует в режиме частичного или неполного сгорания в условиях FCC, введение углеводородного исходного сырья в контакт с циркулирующим катализатором крекинга для FCC в присутствии эффективного для уменьшения количества восстановленных соединений азота газовой фазы количества композиции для уменьшения количества NO, содержащей (1) цеолитный компонент, характеризующийся (i) размером пор в диапазоне от приблизительно 2 до приблизительно 7,1 Å и (ii) молярным соотношением между SiO и AlO меньшим, чем 500, и, (2) по меньшей мере, один благородный металл, выбираемый из группы, состоящей из платины, палладия, родия, иридия, осмия, рутения, рения и их смесей.
2. Способ по п.1, где катализатор крекинга для FCC включает цеолит, относящийся к Y-типу.
x
3. Способ по п.1, где цеолитный компонент композиции для уменьшения количества NO характеризуется размером пор в диапазоне от приблизительно 3,5 до приблизительно 6,5 Å.
4. Способ по п.1, где цеолитный компонент выбирают из группы, состоящей из ZSM-11, бета, МСМ-49, морденита, МСМ-56, Zeolite-L, цеолита Rho, эррионита, шабазита, клиноптилолита, МСМ-22, МСМ-35, МСМ-61, оффретита, A, ZSM-12, ZSM-23, ZSM-18, ZSM-22, ZSM-57, ZSM-61, ZK-5, NaJ, Nu-87, Cit-1, SSZ-35, SSZ-48, SSZ-44, SSZ-23, дакиардита, мерлиноита, ловдарита, Левина, ломонтита, эпистильбита, гмелинита, жисмондина, канкринита, брюстерита, стильбита, паулингита, гусикрикита, натролита, омега, ферриерита или их смесей.
5. Способ по п.4, где цеолитный компонент выбирают из группы, состоящей из ферриерита, бета, МСМ-49, морденита, МСМ-56, цеолита Rho, эррионита, шабазита, клиноптилолита, МСМ-22, оффретита, А, ZSM-12, ZSM-23, омега и их смесей.
6. Способ по п.5, где цеолитным компонентом является ферриерит.
x
7. Способ по п.1, где композиция для уменьшения количества NO присутствует в виде отдельной композиции частиц добавки.
x
8. Способ по п.7, где композиция частиц для уменьшения количества NO характеризуется средним размером частиц большим, чем 45 мкм.
x
9. Способ по п.7, где количество цеолитного компонента, присутствующего в композиции для уменьшения количества NO, составляет, по меньшей мере, 10 мас.% при расчете на композицию.
x
10. Способ по п.9, где количество цеолитного компонента, присутствующего в композиции для уменьшения количества NO, составляет, по меньшей мере, 30 мас.% при расчете на композицию.
x
11. Способ по п.10, где количество цеолитного компонента, присутствующего в композиции для уменьшения количества NO, составляет, по меньшей мере, 40 мас.% при расчете на композицию.
x
12. Способ по п.7, где количество цеолитного компонента, присутствующего в композиции для уменьшения количества NO, находится в диапазоне от приблизительно 10 до приблизительно 85 мас.% при расчете на композицию.
x
13. Способ по п.12, где количество цеолитного компонента, присутствующего в композиции для уменьшения количества NO, находится в диапазоне от приблизительно 30 до приблизительно 80 мас.% при расчете на композицию.
x
14. Способ по п.13, где количество цеолитного компонента, присутствующего в композиции для уменьшения количества NO, находится в диапазоне от приблизительно 40 до приблизительно 75 мас.% при расчете на композицию.
15. Способ по п.1, где цеолитный компонент подвергают ионному обмену с использованием катиона, выбираемого из группы, состоящей из водорода, аммония, щелочного металла и их комбинаций.
x
16. Способ по п.7, где композиция для уменьшения количества NO дополнительно содержит неорганическое связующее.
17. Способ по п.16, где неорганическое связующее выбирают из группы, состоящей из диоксида кремния, оксида алюминия, диоксида кремния-оксида алюминия и их смесей.
18. Способ по п.17, где неорганическое связующее представляет собой оксид алюминия.
19. Способ по п.18, где оксид алюминия представляет собой оксид алюминия, пептизированный кислотой или основанием.
20. Способ по п.18, где оксид алюминия представляет собой хлоргидроль алюминия.
x
21. Способ по п.16, где количество неорганического связующего, присутствующего в композиции частиц для уменьшения количества NO, находится в диапазоне от приблизительно 5 до приблизительно 50 мас.% при расчете на композицию.
x
22. Способ по п.21, где количество неорганического связующего, присутствующего в композиции частиц для уменьшения количества NO, находится в диапазоне от приблизительно 10 до приблизительно 30 мас.% при расчете на композицию.
x
23. Способ по п.22, где количество неорганического связующего, присутствующего в композиции частиц для уменьшения количества NO, находится в диапазоне от приблизительно 15 до приблизительно 25 мас.% при расчете на композицию.
x
24. Способ по п.7, где дисперсная композиция для уменьшения количества NO дополнительно содержит дополнительный цеолит.
25. Способ по п.24, где дополнительным цеолитом является ZSM-5.
26. Способ по п.24, где дополнительный цеолитный компонент присутствует в количестве в диапазоне от приблизительно 1 до приблизительно 80 мас.% при расчете на композицию.
27. Способ по п.26, где дополнительный цеолитный компонент присутствует в количестве в диапазоне от приблизительно 10 до приблизительно 70 мас.% при расчете на композицию.
x
28. Способ по п.7, где композиция для уменьшения количества NO дополнительно содержит материал матрицы, выбираемый из группы, состоящей из оксида алюминия, диоксида кремния, диоксида кремния-оксида алюминия, диоксида титана, диоксида циркония, оксида иттрия, оксида лантана, диоксида церия, оксида неодима, оксида самария, оксида европия, оксида гадолиния, оксида празеодима и их смесей.
29. Способ по п.28, где материал матрицы присутствует в количестве меньшем, чем 70 мас.% при расчете на композицию.
30. Способ по п.1, где цеолитный компонент дополнительно содержит, по меньшей мере, один стабилизирующий металл.
31. Способ по п.30, где стабилизирующий металл представляет собой металл, выбираемый из группы, состоящей из групп 1В, 2А, 3В, 4В, 5В, 6В, 7В, 2В, 3А, 4А, 5А, группы лантаноидов Периодической таблицы, никеля, железа, кобальта и их смесей.
32. Способ по п.31, где стабилизирующий металл выбирают из группы, состоящей из групп 1В, 3В, 2А, 2В, 3А, группы лантаноидов Периодической таблицы, железа и их смесей.
33. Способ по п.32, где стабилизирующий металл выбирают из группы, состоящей из лантана, алюминия, магния, цинка, железа, меди и их смесей.
34. Способ по п.33, где стабилизирующий металл вводят в поры цеолитного компонента.
x
35. Способ по п.1, где композиция для уменьшения количества NO присутствует в виде интегрированного компонента катализатора крекинга.
36. Способ по п.1, где благородный металл выбирают из группы, состоящей из родия, иридия, осмия, рутения, рения и их смесей.
37. Способ по п.36, где благородный металл выбирают из группы, состоящей из родия, иридия и их смесей.
x
38. Способ по п.1, где благородный металл, при расчете на количество металла, присутствует в количестве, равном, по меньшей мере, 0,1 части на миллион композиции для уменьшения количества NO.
x
39. Способ по п.38, где благородный металл, при расчете на количество металла, присутствует в количестве, равном, по меньшей мере, 0,5 части на миллион композиции для уменьшения количества NO.
x
40. Способ по п.39, где благородный металл, при расчете на количество металла, присутствует в количестве, равном, по меньшей мере, 1,0 части на миллион частей композиции для уменьшения количества NO.
41. Способ по п.1, дополнительно включающий извлечение катализатора крекинга с упомянутой стадии введения в контакт и обработку использованного катализатора в зоне регенерации для регенерации упомянутого катализатора.
x
42. Способ по п.7, где катализатор крекинга и дисперсную композицию для уменьшения количества NO во время введения в контакт с упомянутым углеводородным исходным сырьем подвергают псевдоожижению.
x
43. Способ по п.8, где дисперсная композиция для уменьшения количества NO характеризуется средним размером частиц в диапазоне от приблизительно 55 до приблизительно 150 мкм.
x
44. Способ по п.7, где дисперсная композиция для уменьшения количества NO характеризуется значением показателя истирания по Дэвисону (DI) меньшим, чем 50.
x
45. Способ по п.44, где композиция частиц для уменьшения количества NO характеризуется значением DI меньшим, чем 20.
x
46. Способ по п.45, где композиция частиц для уменьшения количества NO характеризуется значением DI меньшим, чем 15.
x
2
2
3
47. Способ по п.1, где цеолитный компонент композиции для уменьшения количества NO характеризуется молярным соотношением между SiO и AlО меньшим, чем 250.
x
2
2
3
48. Способ по п.47, где цеолитный компонент композиции для уменьшения количества NO характеризуется молярным соотношением между SiO и AlО меньшим, чем 100.
x
2
2
3
49. Композиция для уменьшения уровня содержания NO и восстановленных соединений азота газовой фазы в ходе реализации способа FCC в режиме частичного или неполного сгорания, обнаруживающая малую активность при сгорании СО, при этом упомянутая композиция содержит (1) цеолитный компонент, характеризующийся (i) размером пор в диапазоне от приблизительно 2 до приблизительно 7,1 Å и (ii) молярным соотношением между SiO и AlО, меньшим, чем 500, и, (2) по меньшей мере, один благородный металл, выбираемый из группы, состоящей из платины, палладия, родия, иридия, осмия, рутения, рения и их смесей.
x
50. Композиция по п.49, где цеолитный компонент композиции для уменьшения количества NO характеризуется размером пор в диапазоне от приблизительно 3,5 до приблизительно 6,5 Å.
51. Композиция по п.49, где цеолитный компонент выбирают из группы, состоящей из ZSM-11, бета, МСМ-49, морденита, МСМ-56, Zeolite-L, цеолита Rho, эррионита, шабазита, клиноптилолита, МСМ-22, МСМ-35, МСМ-61, оффретита, A, ZSM-12, ZSM-23, ZSM-18, ZSM-22, ZSM-57, ZSM-61, ZK-5, NaJ, Nu-87, Cit-1, SSZ-35, SSZ-48, SSZ-44, SSZ-23, дакиардита, мерлиноита, ловдарита, левина, ломонтита, эпистильбита, гмелинита, жисмондина, канкринита, брюстерита, стильбита, паулингита, гусикрикита, натролита, омега, ферриерита или их смесей.
52. Композиция по п.51, где цеолитный компонент выбирают из группы, состоящей из ферриерита, бета, МСМ-49, морденита, МСМ-56, цеолита Rho, эриоцита, шабазита, клиноптилолита, МСМ-22, оффретита, A, ZSM-12, ZSM-23, омега и их смесей.
53. Композиция по п.52, где цеолитным компонентом является ферриерит.
x
54. Композиция по п.49, где композиция для уменьшения количества NO представляет собой отдельную композицию частиц добавки.
x
55. Композиция по п.54, где композиция частиц для уменьшения количества NO характеризуется средним размером частиц большим, чем 45 мкм.
x
56. Композиция по п.54, где количество цеолитного компонента, присутствующего в композиции для уменьшения количества NO, составляет, по меньшей мере, 10 мас.% при расчете на композицию.
x
57. Композиция по п.54, где количество цеолитного компонента, присутствующего в композиции для уменьшения количества NO, находится в диапазоне от приблизительно 10 до приблизительно 85 мас.% при расчете на композицию.
x
58. Композиция по п.57, где количество цеолитного компонента, присутствующего в композиции для уменьшения количества NO, находится в диапазоне от приблизительно 30 до приблизительно 80 мас.% при расчете на композицию.
x
59. Композиция по п.58, где количество цеолитного компонента, присутствующего в композиции для уменьшения количества NO, находится в диапазоне от приблизительно 40 до приблизительно 75 мас.% при расчете на композицию.
60. Композиция по п.49, где цеолитный компонент подвергают ионному обмену с использованием катиона, выбираемого из группы, состоящей из водорода, аммония, щелочного металла и их комбинаций.
x
61. Композиция по п.54, где композиция для уменьшения количества NO дополнительно содержит неорганическое связующее.
62. Композиция по п.61, где неорганическое связующее выбирают из группы, состоящей из диоксида кремния, оксида алюминия, диоксида кремния-оксида алюминия и их смесей.
63. Композиция по п.62, где неорганическое связующее представляет собой оксид алюминия.
64. Композиция по п.63, где оксид алюминия представляет собой оксид алюминия, пептизированный кислотой или основанием.
65. Композиция по п.63, где оксид алюминия представляет собой хлоргидроль алюминия.
x
66. Композиция по п.61, где количество неорганического связующего, присутствующего в композиции частиц для уменьшения количества NO, находится в диапазоне от приблизительно 5 до приблизительно 50 мас.% при расчете на композицию.
x
67. Композиция по п.66, где количество неорганического связующего, присутствующего в композиции частиц для уменьшения количества NO, находится в диапазоне от приблизительно 10 до приблизительно 30 мас.% при расчете на композицию.
x
68. Композиция по п.67, где количество неорганического связующего, присутствующего в композиции частиц для уменьшения количества NO, находится в диапазоне от приблизительно 15 до приблизительно 25 мас.% при расчете на композицию.
x
69. Композиция по п.54, где композиция частиц для уменьшения количества NOдополнительно содержит дополнительный цеолит.
70. Композиция по п.69, где дополнительным цеолитом является ZSM-5.
71. Композиция по п.69, где дополнительный цеолитный компонент присутствует в количестве в диапазоне от приблизительно 1 до приблизительно 80 мас.% при расчете на композицию.
x
72. Композиция по п.54, где композиция для уменьшения количества NO дополнительно содержит материал матрицы, выбираемый из группы, состоящей из оксида алюминия, диоксида кремния, диоксида кремния-оксида алюминия, диоксида титана, диоксида циркония, оксида иттрия, оксида лантана, диоксида церия, оксида неодима, оксида самария, оксида европия, оксида гадолиния, оксида празеодима и их смесей.
73. Композиция по п.72, где материал матрицы присутствует в количестве меньшем, чем 70 мас.% при расчете на композицию.
74. Композиция по п.49, где цеолитный компонент дополнительно содержит, по меньшей мере, один стабилизирующий металл.
75. Композиция по п.74, где стабилизирующий металл представляет собой металл, выбираемый из группы, состоящей из групп 1В, 2А, 3В, 4В, 5В, 6В, 7В, 2В, 3А, 4А, 5А, группы лантаноидов Периодической таблицы, никеля, железа, кобальта и их смесей.
76. Композиция по п.75, где стабилизирующий металл выбирают из группы, состоящей из групп 1В, 3В, 2А, 2В, 3А, группы лантаноидов Периодической таблицы, железа и их смесей.
77. Композиция по п.76, где стабилизирующий металл выбирают из группы, состоящей из лантана, алюминия, магния, цинка, железа, меди и их смесей.
78. Композиция по п.74, где стабилизирующий металл вводят в поры цеолитного компонента.
x
79. Композиция по п.49, где композиция для уменьшения количества NO представляет собой интегрированный компонент катализатора крекинга.
80. Композиция по п.49, где благородный металл выбирают из группы, состоящей из родия, иридия, осмия, рутения, рения и их смесей.
81. Композиция по п.80, где благородный металл выбирают из группы, состоящей из родия, иридия и их смесей.
x
82. Композиция по п.49, где благородный металл, при расчете на количество металла, присутствует в количестве, равном, по меньшей мере, 0,1 части на миллион композиции для уменьшения количества NO.
x
83. Композиция по п.82, где благородный металл, при расчете на количество металла, присутствует в количестве, равном, по меньшей мере, 0,5 части на миллион композиции для уменьшения количества NO.
x
84. Композиция по п.83, где благородный металл, при расчете на количество металла, присутствует в количестве, равном, по меньшей мере, 1,0 части на миллион композиции для уменьшения количества NO.
x
85. Композиция по п.55, где дисперсная композиция для уменьшения количества NO характеризуется средним размером частиц в диапазоне от приблизительно 55 до приблизительно 150 мкм.
x
86. Композиция по п.54, где композиция частиц для уменьшения количества NO характеризуется значением показателя истирания по Дэвисону (DI) меньшим, чем 50.
x
87. Композиция по п.86, где композиция частиц для уменьшения количества NO характеризуется значением DI меньшим, чем 20.
x
2
2
3
88. Композиция по п.49, где цеолитный компонент композиции для уменьшения количества NO характеризуется молярным соотношением между SiO и AlО меньшим, чем 250.
x
2
2
3
89. Композиция по п.88, где цеолитный компонент композиции для уменьшения количества NO характеризуется молярным соотношением между SiO и AlО меньшим, чем 100.
x
90. Композиция по п.54, где композиция для уменьшения количества NO присутствует в количестве, равном, по меньшей мере, 0,01 мас.% при расчете на количество катализатора для FCC.
x
91. Композиция по п.90, где композиция для уменьшения количества NO присутствует в количестве в диапазоне от приблизительно 0,01 до 50 мас.% при расчете на количество катализатора для FCC.
x
92. Композиция по п.79, где композиция для уменьшения количества NO присутствует в количестве, равном, по меньшей мере, 0,005 мас.% при расчете на количество катализатора для FCC.
x
93. Композиция по п.92, где композиция для уменьшения количества NO присутствует в количестве в диапазоне от приблизительно 0,005 до 50 мас.% при расчете на количество катализатора для FCC.
94. Композиция по п.79, где цеолитный компонент присутствует в количестве, равном, по меньшей мере, 0,005 мас.% при расчете на количество катализатора для FCC.
x
95. Способ по п.7, где композиция для уменьшения количества NO присутствует в количестве, равном, по меньшей мере, 0,01 мас.% при расчете на количество катализатора для FCC.
x
96. Способ по п.95, где композиция для уменьшения количества NO присутствует в количестве в диапазоне от приблизительно 0,01 до 50 мас.% при расчете на количество катализатора для FCC.
x
97. Способ по п.35, где композиция для уменьшения количества NO присутствует в количестве, равном, по меньшей мере, 0,005 мас.% при расчете на количество катализатора для FCC.
x
98. Способ по п.97, где композиция для уменьшения количества NO присутствует в количестве в диапазоне от приблизительно 0,005 до 50 мас.% при расчете на количество катализатора для FCC.
99. Способ по п.35, где цеолитный компонент присутствует в количестве, равном, по меньшей мере, 0,005 мас.% при расчете на количество катализатора для FCC.